(57)【要約】      （修正有）【課題】  半導体発光素子と蛍光体を用いた高輝度の白色発光モジュールおよびそれを用いた車両用灯具を提供する。【解決手段】  白色発光モジュールとしては、少なくとも、発光ピーク波長が３８５〜４０５ｎｍの半導体発光素子と励起ピーク波長が３８５〜４０５ｎｍの赤色発光蛍光体とから構成されることを特徴とし、該赤色発光蛍光体の発光ピーク波長は５９０〜６３０ｎｍであることが好ましい。さらに他の色を発光する蛍光体を構成物として用いる場合は、該赤色発光蛍光体の配合比率が７５質量％以下であることが好ましい。さらに、緑色発光蛍光体および青色発光蛍光体を構成物として用いる場合は、該赤色発光蛍光体（Ｒ）と緑色発光蛍光体（Ｇ）と青色発光蛍光体（Ｂ）の配合比率が、（Ｒ）３５〜７５：（Ｇ）１５〜５０：（Ｂ）２〜３０であることが好ましい。このような白色発光モジュールは、車両用灯具として使用できる。【選択図】      図２
2006156505.tif 000002
【特許請求の範囲】
【請求項１】
少なくとも、発光ピーク波長が３８５〜４０５ｎｍの半導体発光素子と励起ピーク波長が３８５〜４０５ｎｍの赤色発光蛍光体とから構成されることを特徴とする白色発光モジュール。
【請求項２】
前記赤色発光蛍光体の発光ピーク波長が５９０〜６３０ｎｍであることを特徴とする請求項１記載の白色発光モジュール。
【請求項３】
さらに他の色を発光する蛍光体を構成物として用い、かつ、前記赤色発光蛍光体の配合比率が７５質量％以下であることを特徴とする請求項１記載の白色発光モジュール。
【請求項４】
さらに、緑色発光蛍光体および青色発光蛍光体を構成物として用い、かつ、赤色発光蛍光体（Ｒ）と緑色発光蛍光体（Ｇ）と青色発光蛍光体（Ｂ）の配合比率が、（Ｒ）３５〜７５：（Ｇ）１５〜５０：（Ｂ）２〜３０であることを特徴とする請求項１記載の白色発光モジュール。
【請求項５】
前記配合比率が、（Ｒ）４５〜７４：（Ｇ）２０〜４５：（Ｂ）５〜１５であることを特徴とする請求項４記載の白色発光モジュール。
【請求項６】
赤色発光蛍光体が、ＡＥｕXＭ1-XＷ２Ｏ８（ＡはＬｉ、Ｎａ、ＫまたはＲｂであり、ＭはＹ、ＬａまたはＧｄであり、０．１＜ｘ≦１である）、（Ｍ1-X，ＥｕX）Ｐ5Ｏ14（ＭはＹ、Ｌａ、Ｓｃ、ＧｄまたはＬｕであり、０．１＜ｘ≦１である）またはＡ6（Ｍ1-X，ＥｕX）（ＢＯ3）3（ＡはＬｉ、Ｎａ、ＫまたはＲｂであり、ＭはＹ、Ｌａ、Ｓｃ、ＧｄまたはＬｕであり、０．１＜ｘ≦１である）であることを特徴とする請求項１記載の白色発光モジュール。
【請求項７】
赤色発光蛍光体が、ＬｉＥｕＷ２Ｏ８、ＥｕＰ5Ｏ14、Ｌｉ6Ｅｕ（ＢＯ3）3、ＭｇＥｕＢ5Ｏ10、ＥｕＡｌ3Ｂ4Ｏ12、ＬａＶ1-xＮｂxＯ4：Ｅｕ、ＹＢＰＯ7：Ｅｕ、ＥｕＢＰＯ7、ＣａＥｕＰＷＯ8、ＭｇＥｕＰＷＯ8、Ｌｉ2Ｂ2Ｏ4：Ｅｕ、ＬｉＬａ2ＢＯ5：ＥｕまたはＣａ（Ｅｕ1-xＬａ）4Ｓｉ3Ｏ13（０．１＜ｘ≦１である）であることを特徴とする請求項６記載の白色発光モジュール。
【請求項８】
白色色度（０．５００≧ｘ≧０．３１  ｙ≧０．０５＋０．７５ｘ  ｙ≦０．１５０＋０．６４ｘ  ０．４４≧ｙ≧０．３８２）を満たす領域の光を発光することを特徴とする請求項１記載の白色発光モジュール。
【請求項９】
使用する蛍光体が紫外線耐性のものであることを特徴とする請求項１、３、４、６または７記載の白色発光モジュール。
【請求項１０】
請求項１〜９のいずれかに記載の白色発光モジュールを用いたことを特徴とする車両用灯具。
【発明の詳細な説明】
【技術分野】
【０００１】
本発明は、白色発光モジュールに関し、詳細には発光ダイオード（ＬＥＤ）等の半導体発光素子と蛍光体を用いた白色発光モジュールおよびそれを用いた車両用灯具に関する。
【背景技術】
【０００２】
環境問題や省電力の観点から水銀を使用しない、発光ダイオード（ＬＥＤ）や半導体レーザー（ＬＤ）を励起光源として蛍光体と組み合わせ、そのときの発光を光源とし、消費電力の少ない照明用光源が開発されている。
例えば、特許文献１には、青色系の発光の一部を吸収して発光するＣｅ付活希土類アルミン酸塩蛍光体からの黄色系の発光との加色混合によって全体として白色系の発光を呈する発光ダイオードが開示されている。しかしながら、この組み合わせのタイプは、最終的に得られる白色光の発光色が限定され、また本光源の照明下での色の再現性が好ましい色に再現されず、演色性に問題があった。
近年、このような問題を解決するため、２色加色での白色合成の欠点を補う方法として、紫外又は短波長可視光を半導体発光素子からの一次光（励起光）とし、緑・青・赤３成分の蛍光体を混合することによる発光モジュールが紹介されている（例えば、特許文献２参照。）。ここでは、青色発光蛍光体としてＢａＭｇＡｌ１０Ｏ１７：Ｅｕ2+、（Ｓｒ、Ｃａ、Ｂａ）５（ＰＯ４）３Ｃｌ：Ｅｕ2+等、緑色発光蛍光体としてＣａ８Ｍｇ（ＳｉＯ４）４Ｃｌ：Ｅｕ2+，Ｍｎ2+、ＢａＭｇＡｌ１０Ｏ１７：Ｅｕ2+，Ｍｎ2+等、赤色発光蛍光体としてはＹ２Ｏ２Ｓ：Ｅｕ2+（ＹＯＳ：Ｅｕ）、Ｙ２Ｏ３：Ｅｕ，Ｂｉ等が挙げられている。
【０００３】
しかし、赤・緑・青各色を発光する蛍光体の中でも、赤色発光蛍光体は、緑・青各色を発光する蛍光体に比べて発光効率が低いため、所望の白色（例えば、色度ｘ／ｙ＝０．３６／０．３５）を得るには、この赤色発光蛍光体を、緑・青各色を発光する蛍光体よりも混合割合を多目に、例えば配合比を９０％近くにしなければならなかった。このため、発光効率の良好な緑・青色発光蛍光体の配合比が低くなり、発光モジュールとして高輝度の白色を発光するものが得られなかった。
【０００４】
【特許文献１】特許第２９２７２７９号明細書
【特許文献２】特開２００４−１２７９８８号公報
【発明の開示】
【発明が解決しようとする課題】
【０００５】
従って、本発明の目的は、上記問題点を解決することであり、半導体発光素子と蛍光体を用いた高輝度の白色発光モジュールおよびそれを用いた車両用灯具を提供することである。
【課題を解決するための手段】
【０００６】
本発明者らは、鋭意検討を重ねた結果、以下の構成を採用することによって、上記目的が達成され、本発明を成すに至った。
【０００７】
（１）少なくとも、発光ピーク波長が３８５〜４０５ｎｍの半導体発光素子と励起ピーク波長が３８５〜４０５ｎｍの赤色発光蛍光体とから構成されることを特徴とする白色発光モジュール。
（２）前記赤色発光蛍光体の発光ピーク波長が５９０〜６３０ｎｍであることを特徴とする（１）記載の白色発光モジュール。
（３）さらに他の色を発光する蛍光体を構成物として用い、かつ、前記赤色発光蛍光体の配合比率が７５質量％以下であることを特徴とする（１）記載の白色発光モジュール。
（４）さらに、緑色発光蛍光体および青色発光蛍光体を構成物として用い、かつ、赤色発光蛍光体（Ｒ）と緑色発光蛍光体（Ｇ）と青色発光蛍光体（Ｂ）の配合比率（質量）が、（Ｒ）３５〜７５：（Ｇ）１５〜５０：（Ｂ）２〜３０であることを特徴とする（１）記載の白色発光モジュール。
（５）  前記配合比率が、（Ｒ）４５〜７４：（Ｇ）２０〜４５：（Ｂ）５〜１５であることを特徴とする（４）記載の白色発光モジュール。
また、場合によっては、上記配合比率に橙色・黄色・青緑色等の中間色で発光する蛍光体を加えて白色発光モジュールを作製してもよい。
【０００８】
（６）赤色発光蛍光体が、ＡＥｕXＭ1-XＷ２Ｏ８（ＡはＬｉ、Ｎａ、ＫまたはＲｂであり、ＭはＹ、ＬａまたはＧｄであり、０．１＜ｘ≦１である）、（Ｍ1-X，ＥｕX）Ｐ5Ｏ14（ＭはＹ、Ｌａ、Ｓｃ、ＧｄまたはＬｕであり、０．１＜ｘ≦１である）またはＡ6（Ｍ1-X，ＥｕX）（ＢＯ3）3（ＡはＬｉ、Ｎａ、ＫまたはＲｂであり、ＭはＹ、Ｌａ、Ｓｃ、ＧｄまたはＬｕであり、０．１＜ｘ≦１である）であることを特徴とする（１）記載の白色発光モジュール。
（７）赤色発光蛍光体が、ＬｉＥｕＷ２Ｏ８、ＥｕＰ5Ｏ14、Ｌｉ6Ｅｕ（ＢＯ3）3、ＭｇＥｕＢ5Ｏ10、ＥｕＡｌ3Ｂ4Ｏ12、ＬａＶ1-xＮｂxＯ4：Ｅｕ、ＹＢＰＯ7：Ｅｕ、ＥｕＢＰＯ7、ＣａＥｕＰＷＯ8、ＭｇＥｕＰＷＯ8、Ｌｉ2Ｂ2Ｏ4：Ｅｕ、ＬｉＬａ2ＢＯ5：ＥｕまたはＣａ（Ｅｕ1-xＬａ）4Ｓｉ3Ｏ13（０．１＜ｘ≦１である）であることを特徴とする（６）記載の白色発光モジュール。
（８）白色色度（０．５００≧ｘ≧０．３１  ｙ≧０．０５＋０．７５ｘ  ｙ≦０．１５０＋０．６４ｘ  ０．４４≧ｙ≧０．３８２）を満たす領域（ＪＩＳ  Ｄ  ５５００で規定される自動車ランプ類の白色色度範囲）の光を発光することを特徴とする（１）記載の白色発光モジュール。
（９）使用する蛍光体が紫外線耐性のものであることを特徴とする（１）、（３）、（４）、（６）または（７）記載の白色発光モジュール。
【０００９】
（１０）（１）〜（９）のいずれかに記載の白色発光モジュールを用いたことを特徴とする車両用灯具。
【００１０】
紫外線ＬＥＤチップを用いた白色ＬＥＤの発光は、ＬＥＤチップと蛍光体の２つの発光作用から成り立っている。ここで問題になっていたのがＬＥＤチップの出力波長（＝蛍光体の励起波長）であり、ＵＶ領域（３６５−４２０ｎｍ）でＬＥＤチップと蛍光体の発光効率の良好な波長域が異なる点であった。
例えば、図５に示すように、紫外線ＬＥＤチップの１例であるＩｎＧａＮ／ＧａＮ系半導体発光素子は、４０５ｎｍをピークに短波長発光になるほど発光効率が低下する。また、図６に示すように、それぞれ赤・緑・青各色を発光する蛍光体の１例である、Ｙ２Ｏ２Ｓ：Ｅｕ2+（ＹＯＳ：Ｅｕ）、ＢａＭｇＡｌ10Ｏ17：Ｅｕ2+，Ｍｎ2+（ＢＡＭ：Ｅｕ，Ｍｎ）、ＢａＭｇＡｌ10Ｏ17：Ｅｕ2+（ＢＡＭ：Ｅｕ）は、励起波長が短波長になるほど発光効率（変換効率）が向上する。
このことから、紫外線ＬＥＤチップを用いた白色ＬＥＤの発光効率向上には、(１)ＬＥＤチップのＵＶ短波長域の発光効率向上、(2) 蛍光体のＵＶ長波長域の発光効率向上の２通りの開発アプローチが考えられていた。
【００１１】
そこで、本発明者らが、さらに検討したところ、波長変化に対する発光効率（紫外線ＬＥＤチップの場合）または変換効率（蛍光体の場合）の変化割合は、ＬＥＤチップの方が蛍光体よりも大きくなること、また、図１に示すような３８５〜４０５ｎｍの励起光領域で変換効率が極大になる赤色発光蛍光体があることを見出し、本発明を成すに至った。
【発明の効果】
【００１２】
本発明の白色発光モジュールは、従来よりも赤色発光蛍光体の配合比（量）を少なくすることができ、これにより、発光効率の良好な緑・青色発光蛍光体の配合比（量）も多くすることができ、その結果、高輝度の白色光を発光することができ、また、配合誤差による色変化を減少できる。さらに、本発明の白色発光モジュールは、使用する赤色発光蛍光体種を選択することにより演色性を向上させることができる。
【発明を実施するための最良の形態】
【００１３】
以下、本発明の白色発光モジュールについて詳細に説明する。
本発明の白色発光モジュールに使用される赤色発光蛍光体としては、励起ピーク波長が３８５〜４０５ｎｍのものであれば特に限定されない。また、その発光ピーク波長が５９０〜６３０ｎｍのものが好ましい。
本発明の白色発光モジュールに使用される上記の赤色発光蛍光体としては、例えば、ＡＥｕXＭ1-XＷ２Ｏ８（ＡはＬｉ、Ｎａ、ＫまたはＲｂであり、ＭはＹ、ＬａまたはＧｄであり、０．１＜ｘ≦１である）、（Ｍ1-X，ＥｕX）Ｐ5Ｏ14（ＭはＹ、Ｌａ、Ｓｃ、ＧｄまたはＬｕであり、０．１＜ｘ≦１である）または、Ａ6（Ｍ1-X，ＥｕX）（ＢＯ3）3（ＡはＬｉ、Ｎａ、ＫまたはＲｂであり、ＭはＹ、Ｌａ、Ｓｃ、ＧｄまたはＬｕであり、０．１＜ｘ≦１である）等が挙げられる。
さらに詳細には、ＬｉＥｕＷ２Ｏ８、ＥｕＰ5Ｏ14、Ｌｉ6Ｅｕ（ＢＯ3）3、ＭｇＥｕＢ5Ｏ10、ＥｕＡｌ3Ｂ4Ｏ12、ＬａＶ1-xＮｂxＯ4：Ｅｕ、ＹＢＰＯ7：Ｅｕ、ＥｕＢＰＯ7、ＣａＥｕＰＷＯ8、ＭｇＥｕＰＷＯ8、Ｌｉ2Ｂ2Ｏ4：Ｅｕ、ＬｉＬａ2ＢＯ5：ＥｕおよびＣａ（Ｅｕ1-xＬａ）4Ｓｉ3Ｏ13等（０．１＜ｘ≦１である）が挙げられ、より好ましいものとしては、ＬｉＥｕＷ２Ｏ８、ＥｕＰ5Ｏ14およびＬｉ6Ｅｕ（ＢＯ3）3等である。
【００１４】
また、本発明の白色発光モジュールは、上記の赤色発光蛍光体以外に、基本的には、さらに緑色発光蛍光体および青色発光蛍光体をも用いるものであるが、所望の色度の白色を得るためには、さらに赤、緑、青以外の他の色を発光する蛍光体を用いることも可能である。この赤、緑、青以外の他の色を発光する蛍光体を用いる場合には、前記の赤色発光蛍光体の配合比率は、全蛍光体に対して、７５質量％以下であることが好ましい。
一方、蛍光体として、前記の赤色発光蛍光体（Ｒ）と緑色発光蛍光体（Ｇ）と青色発光蛍光体（Ｂ）のみを用いる場合には、それらの配合比率（質量）は、（Ｒ）３５〜７５：（Ｇ）１５〜５０：（Ｂ）２〜３０であることが好ましく、より好ましくは、（Ｒ）４５〜７４：（Ｇ）２０〜４５：（Ｂ）５〜１５である。
上記の赤色発光蛍光体以外の蛍光体としては、特に限定されないが、従来より公知公用の蛍光体も適宜使用できる。
また、本発明の白色発光モジュールには、前記の赤色発光蛍光体と併用して、従来より公知公用の赤色発光蛍光体も適宜使用できる。
従来より公知公用の蛍光体としては、本明細書の背景技術の欄に記載のものが挙げられる。
そして、本発明の白色発光モジュールに必須に使用される赤色発光蛍光体、併用し得る赤色発光蛍光体以外の蛍光体、従来より公知公用の赤色発光蛍光体は、紫外線耐性のものが好ましい。
【００１５】
本発明の白色発光モジュールに用いられる、発光ピーク波長が３８５〜４０５ｎｍの半導体発光素子としては、特に限定されないが、紫外線を発光する半導体発光素子として一般的なＩｎＧａＮ／ＧａＮ系のものが好ましい。詳細には、特開２００２−１７１００号公報に記載されているもの等が好適に使用できる。
ＩｎＧａＮ／ＧａＮ系の半導体発光素子は、Ｉｎ量が多くなるほど発光ピーク波長が長くなり、Ｉｎ量が減るほど発光ピーク波長が短くなる。よって、ＩｎＧａＮ／ＧａＮ系の半導体発光素子を本発明の白色発光モジュールに適用するためには、その発光ピーク波長が３８５〜４０５ｎｍになるように、Ｉｎの量を適宜調整する。
【００１６】
本発明の白色発光モジュールは、前記の半導体発光素子と蛍光体とから構成されるものであるが、より具体的には、該半導体発光素子上に該蛍光体の層を設ける構成が挙げられる。
その場合、半導体発光素子上に設ける該蛍光体層は、少なくても1種以上の蛍光体を単層又は複数層を層状に積層配置しても良いし、複数の蛍光体を単一の層内に混合して配置しても良い。上記半導体発光素子上に蛍光体層を設ける形態としては、半導体発光素子の表面を被覆するコーティング部材に蛍光体を混合する形態、モールド部材に蛍光体を混合する形態、或いはモールド部材に被せる被覆体に蛍光体を混合する形態、更には半導体発光素子ランプの投光側前方に蛍光体を混合した透光可能なプレートを配置する形態等が挙げられる。
【００１７】
また、半導体発光素子上のモールド部材に、前述の蛍光体の少なくとも１種以上が添加されていても良い。更に、前述の蛍光体の少なくても１種以上からなる蛍光体層を、発光モジュールの外側に設けても良い。発光モジュールの外側に設ける形態としては、発光モジュールのモールド部材の外側表面に蛍光体を層状に塗布する形態、或いは蛍光体をゴム、樹脂、エラストマー等に分散させた成形体（例えば、キャップ状）を作製し、これを半導体発光素子に被覆する形態、又は前記成形体を平板状に加工し、これを半導体発光素子の前方に配置する形態等が挙げられる。
【００１８】
本発明の白色発光モジュールの具体的な形態の１例を図２に示す。図２に示す白色発光モジュールは、１のチップはＩｎＧａＮ活性層を有する中心波長が３９５ｎｍ付近の短波長可視光ＬＥＤチップであり、この短波長可視光ＬＥＤチップ１は接着剤層を介してリードフレーム２に固定されている。短波長可視光ＬＥＤチップ１とリードフレーム２は金線ワイヤー３により電気的に接続されている。前記短波長可視光ＬＥＤチップ１は、バインダー樹脂に蛍光体粉末を混練した蛍光体ペースト４で覆われている。この蛍光体ペースト４のバインダー樹脂は、シリコーン樹脂、エポキシ樹脂、ウレタン樹脂、ノルボルネン系樹脂、フッ素樹脂、金属アルコキシド、ポリシラザン、アクリル樹脂等が挙げられる。また、本白色発光モジュールは、この蛍光体ペースト４の周囲を覆う封止材５を有している。封止材５には、シリコーン樹脂、エポキシ樹脂、ウレタン樹脂、ノルボルネン系樹脂、フッ素樹脂、アクリル樹脂、低融点ガラス等の可視光に対し透明な材料が挙げられる。
なお、白色発光モジュール用の形態はこの白色発光モジュール構造に限定されるものではなく、例えば短波長可視光ＬＥＤチップ１の発光面に蛍光体層としてコーティングする等など、種々の形態がある。
【００１９】
本発明の白色発光モジュールは、所定の白色度を有するものであるが、好ましくは、ＪＩＳ  Ｄ  ５５００の車両用灯具の白色規定である、以下の数値規定範囲の通りであり、色度図で示すならば図３の網掛部に相当するものである。
【００２０】
黄方向  ｘ≦0.50
青方向  ｘ≧0.31
緑方向  ｙ≦0.44  及び  ｙ≦0.15+0.64ｘ
紫方向  ｙ≧0.05+0.75ｘ  及び  y≧0.382
【００２１】
より好ましい白色度規定範囲は、以下の通りであり、色度図で示すならば図４の網掛部に相当するものである。
【００２２】
0.310≦ｘ≦0.405、  かつ、  黒体放射軌跡≦ｙ≦0.15+0.64ｘ
【００２３】
本発明の白色発光モジュールの演色性について説明する。
演色性とは、測定光をサンプル当てて得られる反射光の色が、サンプルの現実の色に対してどの程度近いのかを示す指標である。数値は最大値が１００で値が大きいほど演色性が高い（良い）。具体的には、測定光をサンプル当てて得られる反射光の色が、サンプルの現実の色（理想の白色光を当てた場合の色）に対してどの程度近いのか（１００がＭＡＸ）という値を、様々なサンプル（規定色）について測定し、その値の平均値をＲａとするものである。
本発明の白色発光モジュールの演色性は、１００に近いほど好ましいが、特に限定されるものではなく、望ましくは６０以上である。
【実施例】
【００２４】
以下に本発明を実施例によって更に具体的に説明するが、勿論本発明の範囲は、これらによって限定されるものではない。
〔実施例１〕
ＬｉＥｕＷ２Ｏ８の調整
蛍光体構成原料として、５（ＮＨ４）Ｏ・１２ＷＯ３・５Ｈ２Ｏ粉末を６．５３ｇと、Ｌｉ２ＣＯ３粉末を０．４６ｇ及び、Ｅｕ２Ｏ３粉末２．２０ｇを精秤し、これをアルミナ乳鉢で丹念に均一混合する。この原料混合物をアルミナ坩堝に収容し、大気中にて７００℃で６時間焼成した。得られた焼成物を微粉砕し、温純水でよく洗浄し、更にろ過・乾燥することによって、目的蛍光体を調整した。
【００２５】
〔実施例２〕
Ｌｉ６Ｅｕ（ＢＯ３）３の調整
蛍光体構成原料として、Ｌｉ２ＣＯ３粉末を２．２２ｇと、Ｈ３ＢＯ３粉末を１．８５ｇ及び、Ｅｕ２Ｏ３粉末１．７６ｇを精秤し、これをアルミナ乳鉢で丹念に均一混合する。この原料混合物をアルミナ坩堝に収容し、大気中にて７００℃で６時間焼成した。得られた焼成物を微粉砕し、温純水でよく洗浄し、更にろ過・乾燥することによって、目的蛍光体を調整した。
【００２６】
〔実施例３〕
ＥｕＰ５Ｏ１４の調整
蛍光体構成原料として、 （ＮＨ４）２ＨＰＯ４粉末を１３．２１ｇ及び、Ｅｕ２Ｏ３粉末３．５２ｇを精秤し、これをアルミナ乳鉢で丹念に均一混合する。この原料混合物をアルミナ坩堝に収容し、大気中にて８００℃で６時間焼成した。得られた焼成物を微粉砕し、温純水でよく洗浄し、更にろ過・乾燥することによって、目的蛍光体を調整した。
【００２７】
このようにして得られた実施例１から３の赤色蛍光体は、図１，７，８に示すように従来赤色蛍光体であるY２Ｏ２Ｓ：Ｅｕ３＋（比較例１）と比較して、短波長可視光である３９５ｎｍ付近で強い励起スペクトル分布を有しており、この領域の波長を一次光としたとき高効率に発光する。
次に、３９５nmを一次光としたときの発光スペクトル分布を図９，１０，１１に示す。図に示すように、比較例に対し視感度の高い赤色、つまり比較例１の発光ピーク６２８ｎｍに比べ短波長側（５９０〜６２０ｎｍ）の赤色で発光し、その発光ピーク強度も高い。その結果、３９５nmを１次光としたときの発光輝度を比較例１と比較した結果を表１に示す。実施例１〜３の蛍光体は比較例１に対し、５〜５．３倍の輝度を有している。このことから実施例１〜３の蛍光体は、短波長可視光ＬＥＤチップの発光を効率よく赤色光に変換し得ることが分かる。
【００２８】
【表１】
2006156505.tif 000003
【００２９】
発光モジュールの作製
半導体発光素子として、発光波長が３９５ｎｍ、外部量子効率が１８％のＩｎＧａＮ／ＧａＮ系ＬＥＤチップを、赤色発光蛍光体として前記の調整をした実施例１〜３及び比較例１を、青色・緑色の各色発光蛍光体としてそれぞれＢａＭｇＡｌ１０Ｏ１７：Ｅｕ２＋（以下ＢＡＭ：Ｅｕ），ＢａＭｇＡｌ１０Ｏ１７：Ｅｕ２＋，Ｍｎ２＋（ＢＡＭ：Ｅｕ，Ｍｎ）を用いた。
上記のＬＥＤチップおよび各色発光蛍光体を用いて、車両用照明として所望の色度範囲である図４中のＡＧＤＣに囲まれた領域の発光特性を検討するために、図４のＡ，Ｂ，Ｃ，Ｄ，Ｅ，ＦおよびＧの各座標によって示される色度で発光する発光モジュールを作製した。
【００３０】
具体的には、上記の各色発光蛍光体（赤・緑・青）を表２に示す配合比でボールミルを混合し、混合蛍光体を調整した。前記混合蛍光体とシリコーン樹脂（東レダウコーニングシリコーン（株）製ＪＣＲ−６１２５）を１：１で混合し、蛍光体ペーストを作製した。前記蛍光体ペーストは、カップ状に賦型したリードフレーム内に固定した前記ＬＥＤチップを覆うようにポッティングし、１５０℃・１時間で硬化させ前記ＬＥＤチップ上に前記混合蛍光体を固定化した。
なお、図４のＡ，Ｂ，Ｃ，Ｄ，Ｅ，Ｆ及びＧの各白色度（座標）は以下の通りである。
【００３１】
Ａ（ｘ，ｙ＝０．３１０，０．３４９）
Ｂ（ｘ，ｙ＝０．３１０，０．２８３）
Ｃ（ｘ，ｙ＝０．４０５，０．４０９）
Ｄ（ｘ，ｙ＝０．４０５，０．３９０）
Ｅ（ｘ，ｙ＝０．４０５，０．３５３）
Ｆ（ｘ，ｙ＝０．３６０，０．３６５）
Ｇ（ｘ，ｙ＝０．３１０，０．３２０）
【００３２】
発光モジュールの発光
作製した発光モジュールを、駆動電流２０ｍＡ、駆動電圧３．５ＶでＬＥＤチップに通電し、発光させた。上記Ａ〜Ｇの各白色度の光を発光する各発光モジュールの輝度比および演色性を下記表２に示す。
なお、輝度比とは、比較例における白色度Ａ（ｘ，ｙ＝０．３１０，０．３４９）の光を発光する各発光モジュールの輝度を１００とした場合の相対輝度である。
【００３３】
【表２】
2006156505.tif 000004
【００３４】
なお、実施例１〜３および比較例における、白色度Ｆ（ｘ，ｙ＝０．３６０，０．３６５）の各光を発光する発光モジュールの発光効率を下記表３に示す。
【００３５】
【表３】
2006156505.tif 000005
【００３６】
以上の結果より、実施例１〜３の発光モジュールは、いずれも、比較例１の発光モジュールよりも、赤色発光蛍光体量を少なくすることができ、輝度を高くすることができた。特に実施例１の発光モジュールは、最も、赤色発光蛍光体量を少なくすることができ、輝度を高くすることができた。
また、実施例３の発光モジュールは、何れの白色度の光を発光するものも、演色性Ｒａが６０以上である、望ましいものであった。
【産業上の利用可能性】
【００３７】
本発明の白色発光モジュールは、例えば車両用灯具等へ適用が期待できる。
【図面の簡単な説明】
【００３８】
【図１】実施例１の白色発光モジュールに用いる赤色発光蛍光体ＬｉＥｕＷ２Ｏ８と従来の赤色発光蛍光体Ｙ２Ｏ２Ｓ：Ｅｕ2+の励起スペクトルを示す図である。
【図２】本発明の白色発光モジュールの形態の１例を示す図である。
【図３】本発明の白色発光モジュールが発光する光の白色度の、好ましい範囲を示す色度図である。
【図４】本発明の白色発光モジュールが発光する光の白色度の、より好ましい範囲を示す色度図である。
【図５】本発明の白色発光モジュールに用いる半導体発光素子の１例である、ＩｎＧａＮ／ＧａＮ系半導体発光素子の発光効率を示す図である。
【図６】従来の赤色発光蛍光体ＹＯＳ：Ｅｕと青・緑各色を発光する蛍光体（それぞれＢＡＭ：ＥｕとＢＡＭ：Ｅｕ，Ｍｎ）の発光効率を示す図である。
【図７】実施例２の白色発光モジュールに用いる赤色発光蛍光体Ｌｉ６Ｅｕ（ＢＯ３）３と従来の赤色発光蛍光体Ｙ２Ｏ２Ｓ：Ｅｕ2+の励起スペクトルを示す図である。
【図８】実施例３の白色発光モジュールに用いる赤色発光蛍光体ＥｕＰ５Ｏ１４と従来の赤色発光蛍光体Ｙ２Ｏ２Ｓ：Ｅｕ2+の励起スペクトルを示す図である。
【図９】３９５nmを一次光としたときの、実施例１の赤色発光蛍光体ＬｉＥｕＷ２Ｏ８の発光スペクトル分布を示す図である。
【図１０】３９５nmを一次光としたときの、実施例２の赤色発光蛍光体Ｌｉ６Ｅｕ（ＢＯ３）３の発光スペクトル分布を示す図である。
【図１１】３９５nmを一次光としたときの、実施例３の赤色発光蛍光体ＥｕＰ５Ｏ１４の発光スペクトル分布を示す図である。
【符号の説明】
【００３９】
１  ＬＥＤチップ
２  リードフレーム
３  金属ワイヤー
４  蛍光体ペースト
５  封止材
【図１】
2006156505.tif 000006
【図２】
2006156505.tif 000007
【図３】
2006156505.tif 000008
【図４】
2006156505.tif 000009
【図５】
2006156505.tif 000010
【図６】
2006156505.tif 000011
【図７】
2006156505.tif 000012
【図８】
2006156505.tif 000013
【図９】
2006156505.tif 000014
【図１０】
2006156505.tif 000015
【図１１】
2006156505.tif 000016